(57)【要約】【課題】罫割れの発生が低減された板紙を提供することを目的とする。【解決手段】本発明は、２層以上の紙層を備える板紙であって、表面に位置する第１紙層の繊維粗度が上記第１紙層の裏面に積層される第２紙層の繊維粗度よりも大きいことを特徴とする。上記第１紙層の繊維粗度と上記第２紙層の繊維粗度との差が７ｍｇ／１００ｍ以上１５ｍｇ／１００ｍ以下であることが好ましく、上記第１紙層の繊維粗度が３６ｍｇ／１００ｍ以上４２ｍｇ／１００ｍ以下であることが好ましい。また、上記第１紙層をＪＩＳ−Ｐ８２２０（１９９８）に準拠して離解して得られる離解パルプのＪＩＳ−Ｐ８２２６に準拠して測定した重量平均繊維長が、同様にして測定した第２紙層上記第２紙層の重量平均繊維長よりも大きいことが好ましい。【選択図】なし【特許請求の範囲】
【請求項１】
２層以上の紙層を備える板紙であって、
表面に位置する第１紙層の繊維粗度が上記第１紙層の裏面に積層される第２紙層の繊維粗度よりも大きいことを特徴とする板紙。
【請求項２】
上記第１紙層の繊維粗度と上記第２紙層の繊維粗度との差が、７ｍｇ／１００ｍ以上１５ｍｇ／１００ｍ以下である請求項１に記載の板紙。
【請求項３】
上記第１紙層の繊維粗度が、３６ｍｇ／１００ｍ以上４２ｍｇ／１００ｍ以下である請求項１又は請求項２に記載の板紙。
【請求項４】
上記第１紙層をＪＩＳ−Ｐ８２２０（１９９８）に準拠して離解して得られる離解パルプのＪＩＳ−Ｐ８２２６に準拠して測定した重量平均繊維長が、同様にして測定した上記第２紙層の重量平均繊維長よりも大きい請求項１、請求項２又は請求項３に記載の板紙。
【請求項５】
上記第１紙層の針葉樹クラフトパルプの含有量が、上記第２紙層のパルプ全体に対する針葉樹系古紙パルプの含有量よりも多い請求項１から請求項４のいずれか１項に記載の板紙。
【発明の詳細な説明】
【技術分野】
【０００１】
本発明は、板紙に関する。
【背景技術】
【０００２】
板紙とは、一般的に複数の紙層を有する厚手の紙である。このような板紙は、紙器や包装材として加工するために、裁断や抜き打ち加工等と共に、通常、折り曲げ用の罫線が押圧等によって形成される。
【０００３】
上記罫線が形成された板紙を罫線に沿って折り曲げる際に、外側に位置する紙層が引張に耐えられず、稜部に沿って割れる現象、所謂罫割れが生じることがある。一般的に、罫割れは、板紙が乾燥すると生じ易いため、板紙の乾燥を防止して紙の伸びを大きくすることにより罫割れを防止している。このような罫割れ防止対策がなされた板紙として、例えば板紙の表層にグリセリン等の保湿剤を含有させた板紙（特開２００４−３４５６９６号公報参照）や水及び保湿剤を含有する塗工液を塗布した板紙（特開２０１０−２６０１８１号公報参照）等が提案されている。
【０００４】
しかしながら、上記従来技術のように、抄紙時に保湿剤を含有させるだけでは乾燥対策が十分ではなく、また保湿剤を含有する塗工液を塗布する場合、塗工液が板紙の内部にまで浸透するには時間がかかるため、塗工液を浸透させるための時間が必要となり、その結果、製造効率が低下する等の不都合がある。
【先行技術文献】
【特許文献】
【０００５】
【特許文献１】特開２００４−３４５６９６号公報
【特許文献２】特開２０１０−２６０１８１号公報
【発明の概要】
【発明が解決しようとする課題】
【０００６】
本発明は、上述のような事情に基づいてなされたものであり、罫割れが低減された板紙を提供することを目的とする。
【課題を解決するための手段】
【０００７】
本発明者は、罫割れ防止対策として、多層抄き板紙の各層の繊維粗度に着目し、表面に位置する第１紙層の繊維粗度を、この第１紙層の裏面に積層される第２紙層の繊維粗度よりも大きくすることにより、罫割れを効果的に防止することができることを見出し、本発明の完成に至った。
【０００８】
すなわち、上記課題を解決するためになされた発明は、
２層以上の紙層を備える板紙であって、
表面に位置する第１紙層（以下、「表層」ともいう。）の繊維粗度が上記第１紙層の裏面に積層される第２紙層の繊維粗度よりも大きいことを特徴とする。
【０００９】
当該板紙によれば、表層の繊維粗度がその裏面に積層される第２紙層の繊維粗度よりも大きいため、罫線に沿って折り曲げる際の罫割れが低減されている。表層の繊維粗度を第２紙層の繊維粗度よりも大きくすることで罫割れが低減される理由は定かではないが、一般的に、繊維粗度が小さいほど細い繊維が多くなるため、表層の繊維粗度を第２紙層の繊維粗度よりも大きくする、つまり表層に含まれる繊維を第２紙層に含まれる繊維よりも太くすることにより、折り曲げられる際に、細い繊維を多く含む第２紙層が圧縮されて潰れることで表層にかかる力を軽減することができ、その結果、表層が割れにくくなり、罫割れの発生が防止されるものと推測される。なお、繊維粗度とは、繊維の太さ／細さを示す指標であり、繊維１００ｍ当たりの質量で表され、繊維粗度が小さいほど繊維が細いことを意味する。繊維粗度は、パルプの材種や再利用の頻度に依存し、一般的には再利用の回数が少ないほど結束繊維が多く含まれるため、繊維粗度は大きくなる傾向にある。繊維粗度は、ＪＩＳ−Ｐ８１２０（１９９８）「紙、板紙及びパルプ−繊維組成試験方法」にて測定することができる。
【００１０】
上記表層の繊維粗度と第２紙層の繊維粗度との差が７ｍｇ／１００ｍ以上１５ｍｇ／１００ｍ以下であることが好ましい。このように表層と第２紙層との繊維粗度の差を上記範囲とすることによって当該板紙の罫割れをより防止することができる。
【００１１】
上記表層の繊維粗度が３６ｍｇ／１００ｍ以上４２ｍｇ／１００ｍ以下であることが好ましい。このように表層の繊維粗度を上記範囲とすることにより、表層の平滑性及び強度を向上することができる。
【００１２】
また、上記表層をＪＩＳ−Ｐ８２２０（１９９８）に準拠して離解して得られる離解パルプのＪＩＳ−Ｐ８２２６に準拠して測定した重量平均繊維長が、同様にして測定した第２紙層の重量平均繊維長よりも大きいことが好ましい。このように表層の重量平均繊維長を第２紙層の重量平均繊維長よりも大きくすることによっても罫割れの発生を防止することができる。一般的に、繊維長が短いと割れが生じやすい傾向にある。このため、表層の繊維長を第２紙層の繊維長よりも大きくすることによって、表層が相対的に割れにくくなり、一方、第２紙層は相対的に短い繊維を多く含むことで曲がりやすくなるため罫割れの発生をより防止することができる。
【００１３】
上記第１紙層の針葉樹クラフトパルプの含有量が、上記第２紙層のパルプ全体に対する針葉樹系古紙パルプの含有量よりも多いことが好ましい。このように表層の針葉樹クラフトパルプの含有量を第２紙層の針葉樹系古紙パルプの含有量よりも多くなるようにすることによって、表層の繊維粗度を第２紙層の繊維粗度よりも大きくすることができる。その結果、当該板紙の罫割れの発生をより低減することができる。
【発明の効果】
【００１４】
以上説明したように、本発明の板紙によれば、折り曲げる際の罫割れが低減される。従って、当該板紙は、段ボールシートのライナーや紙袋等に好適に用いることができる。
【発明を実施するための形態】
【００１５】
以下、本発明の板紙の実施の形態を詳説する。
【００１６】
本発明の板紙は、２層以上の紙層を備える多層構造で構成される。紙層の層数としては、２層以上であれば特に限定されないが、３層以上が好ましく、４層以上６層以下がより好ましく、５層がさらに好ましい。このような多層構造とすることで、各層毎のパルプ種や添加剤の種類や量等を調整することができ、板紙の機能性を高めることができると共に、各層毎に課題解決のための特有の構成を付与可能になり、単層と比べ各層毎の特性による相乗効果を得ることができる。
【００１７】
＜第１紙層＞
表面に位置する第１紙層は、パルプ等の繊維を主成分とする原料パルプスラリーを多層抄き等することによって形成することができる。
【００１８】
（繊維）
第１紙層の主成分となる繊維は、通常パルプであり、このパルプとしては、例えば広葉樹晒クラフトパルプ、針葉樹晒クラフトパルプ、広葉樹未晒クラフトパルプ、針葉樹未晒クラフトパルプ、広葉樹亜硫酸パルプ、針葉樹亜硫酸パルプ等が挙げられる。また、木材繊維を含む主原料として、化学的に処理されたパルプ、木材以外の繊維原料であるケナフ、麻、葦等非木材繊維を主原料として化学的に処理されたパルプやチップを機械的にパルプ化したグランドパルプ、木材又はチップに化学薬品を添加しながら機械的にパルプ化したケミグランドパルプ、及びチップを柔らかくなるまで蒸解した後、レファイナー等でパルプ化したセミケミカルパルプ等のバージンパルプ及び、段ボールや新聞紙、チラシ等の古紙のほか、塗工紙、非塗工紙、地券、カラー印刷された紙、白黒印刷された紙など種々の耐漂白性を有する紙を含む雑誌古紙などをも使用することができる。なお、これらは１種を単独で用いてもよいし、２種以上を併用してもよい。
【００１９】
これらのなかでも、第１紙層の強度を向上できる点で、針葉樹クラフトパルプ（例えば針葉樹晒クラフトパルプ、針葉樹未晒クラフトパルプ等）を用いることが好ましい。
【００２０】
針葉樹クラフトパルプの含有量としては、第１紙層のパルプ全体に対して０．５質量％以上３０質量％以下が好ましく、１質量％以上２５質量％以下がより好ましく、１質量％以上１０質量％以下がさらに好ましい。第１紙層における針葉樹クラフトパルプの含有量が上記上限を超えると、地合い及び見栄えが悪化するおそれがある。一方、第１紙層における針葉樹クラフトパルプの含有量が上記下限未満の場合、長繊維の含有量が減るため、第１紙層の強度が低下し、罫割れが発生しやすくなるおそれがある。
【００２１】
なお、リサイクル性の点からは、古紙パルプを用いることが好ましい。古紙パルプの含有量としては、第１紙層のパルプ全体に対して５０質量％以上が好ましく、７０質量％以上がより好ましい。当該板紙によれば、第１紙層の繊維粗度が第２紙層の繊維粗度よりも大きいため、このように古紙パルプを多用しても罫割れの発生を抑制することができる。
【００２２】
また、上記パルプに加えて、その他の繊維を紙層の成分として用いてもよい。その他の繊維としては、例えば、レーヨン繊維、アクリル繊維、ポリアミド繊維、その他の合成繊維、ガラス繊維、炭素繊維等が挙げられる。
【００２３】
第１紙層を構成する繊維の繊維粗度は、後述する第２紙層の繊維粗度よりも大きく、第１紙層の繊維粗度としては、３６ｍｇ／１００ｍ以上４２ｍｇ／１００ｍ以下が好ましく、３７ｍｇ／１００ｍ以上４１ｍｇ／１００ｍ以下がより好ましく、３８ｍｇ／１００ｍ以上４０ｍｇ／１００ｍ以下がさらに好ましい。繊維粗度が上記上限を超えると、地合い及び見栄えが悪化するおそれがある。一方、繊維粗度が上記下限未満の場合、第１紙層の強度が低下し、罫割れが発生しやすくなるおそれがある。
【００２４】
また、当該板紙においては、上記第１紙層を構成する繊維の繊維粗度と上記第２紙層を構成する繊維の繊維粗度との差が７ｍｇ／１００ｍ以上１５ｍｇ／１００ｍ以下であることが好ましく、８ｍｇ／１００ｍ以上１４ｍｇ／１００ｍ以下であることがより好ましく、９ｍｇ／１００ｍ以上１３ｍｇ／１００ｍ以下であることがさらに好ましい。第１紙層を構成する繊維の繊維粗度と第２紙層を構成する繊維の繊維粗度との差が上記上限を超えると、第１紙層を構成する繊維の繊維粗度が大きすぎて、表層の地合い及び見栄えが悪化するおそれがある。一方、第１紙層を構成する繊維の繊維粗度と第２紙層を構成する繊維の繊維粗度との差が上記下限未満の場合、第２紙層を構成する繊維の繊維粗度が大きすぎてしなやかさが低下し、折り曲げるために加えられる力を第２紙層が十分に吸収・分散することができず第１紙層の罫割れが発生しやすくなるおそれがある。
【００２５】
第１紙層を構成する繊維の繊維長としては、第１紙層をＪＩＳ−Ｐ８２２０（１９９８）に準拠して離解して得られる離解パルプのＪＩＳ−Ｐ８２２６に準拠して測定した重量平均繊維長として１．３０ｍｍ以上２．００ｍｍ以下が好ましく、１．３５ｍｍ以上１．９０ｍｍ以下がより好ましく、１．４０ｍｍ以上１．８０ｍｍ以下がさらに好ましい。第１紙層を構成する繊維の重量平均繊維長が上記上限を超えると、地合い及び見栄えが悪化するおそれがある。一方、第１紙層を構成する繊維の重量平均繊維長が上記下限未満の場合、第１紙層の強度が低下し、罫割れが発生しやすくなるおそれがある。
【００２６】
また、当該板紙においては、第１紙層をＪＩＳ−Ｐ８２２０（１９９８）に準拠して離解して得られる離解パルプのＪＩＳ−Ｐ８２２６に準拠して測定した重量平均繊維長が、同様にして測定した第２紙層の重量平均繊維長よりも大きいことが好ましい。このように表層を構成する繊維の重量平均繊維長を第２紙層を構成する繊維の重量平均繊維長よりも大きくすることによって表層が相対的に割れにくくなり、一方、第２紙層は相対的に短い繊維を多く含むことで曲がりやすくなるため、当該板紙の罫割れの発生をより防止することができる。
【００２７】
第１紙層を構成する繊維のルンケル比としては、１．１以上１．５以下が好ましく、１．１５以上１．４５以下がより好ましく、１．２以上１．４以下がさらに好ましい。第１紙層を構成する繊維のルンケル比を上記範囲とすることにより、第１紙層を構成する繊維が繊維内部に水分を保持しやすくなるため、当該板紙の罫割れの発生をより低減することができる。
【００２８】
（硫酸バンド）
上記原料パルプスラリーには、層間強度を向上させるために上記パルプ等の他に硫酸バンドをさらに添加することが好ましい。硫酸バンドの含有量としては、第１紙層用の原料パルプスラリーへの添加量として、パルプ繊維１ｔに対して固形分換算で１０ｋｇ以上５０ｋｇ以下が好ましく、１５ｋｇ以上４５ｋｇ以下がより好ましい。
【００２９】
（内添紙力増強剤）
上記原料パルプスラリーには、上記パルプの他に紙力増強剤をさらに添加することができる。内添紙力増強剤としては、乾燥紙力増強剤や湿潤紙力増強剤があり、乾燥紙力増強剤としては、例えばカチオン澱粉、両性澱粉、ポリアクリルアミド（ＰＡＭ）、カルボキシメチルセルロース（ＣＭＣ）等が挙げられ、湿潤紙力増強剤としては、例えばポリアミド・エピクロルヒドリン樹脂、尿素樹脂、酸コロイド・メラミン樹脂、熱架橋性付与ＰＡＭ等が挙げられる。これらのうち、歩留りの優れるポリアクリルアミドが好ましい。
【００３０】
上記内添紙力増強剤の電荷としては特に限定されず、カチオン性、アニオン性又は両性のいずれを用いてもよい。これらのうち、微小異物の発生が少なく、比圧縮強さの向上効果に優れ、貼合用の接着剤水溶液の吸収性に優れる点で両性の内添紙力増強剤が好ましく、特に両性ポリアクリルアミドが好ましい。
【００３１】
内添紙力増強剤の含有量としては、第１紙層用の原料パルプスラリーへの添加量として、パルプ繊維１ｔに対して固形分換算で５ｋｇ以上２０ｋｇ以下が好ましく、７ｋｇ以上１５ｋｇ以下がより好ましい。第１紙層における内添紙力増強剤の含有量が上記上限を超えると、繊維間結合強度が強すぎ、紙が硬化することにより罫割れが発生しやすくなる、添加量に応じた効果が得られずコスト高となったりするおそれがある。一方、第１紙層における内添紙力増強剤の含有量が上記下限未満の場合、繊維間結合が弱く十分な紙力を得られず、罫割れが発生しやすくなるおそれがある。
【００３２】
（内添サイズ剤）
上記原料パルプスラリーには、内添サイズ剤をさらに添加することができる。内添サイズ剤としては、例えばロジンサイズ、アルキルケテンダイマー（ＡＫＤ）、アルケニル無水コハク酸（ＡＳＡ）等の公知の内添サイズ剤を用いることができる。これらの中でも、ロジンエマルジョンサイズ剤及びアルキルケテンダイマーサイズ剤が好ましい。内添サイズ剤としてロジンエマルジョンサイズ剤及びアルキルケテンダイマーサイズ剤を用いることにより、当該板紙の吸水性を用途に応じて細やかに調節することができる。なお、これらは１種を単独で用いてもよいし、２種以上を併用してもよい。
【００３３】
内添サイズ剤の含有量としては、第１紙層用の原料パルプスラリーへの添加量として、パルプ繊維１ｔに対して固形分換算で１ｋｇ以上５ｋｇ以下が好ましく、２ｋｇ以上４ｋｇ以下がより好ましい。第１紙層における内添サイズ剤の含有量が上記上限を超えると、第１紙層が疎水傾向となることから乾燥しやすくなり、その結果、罫割れが発生しやすくなるおそれがある。一方、第１紙層における内添サイズ剤の含有量が上記下限未満の場合、十分なサイズ効果を得られないおそれがある。
【００３４】
（その他の添加剤）
第１紙層には、上記硫酸バンド、内添紙力増強剤及び内添サイズ剤の他に、例えば定着剤、滑剤、填料分散剤、ｐＨ調整剤、増粘剤、流動性改良剤、消泡剤、抑泡剤、離型剤、浸透剤、着色染料、着色顔料、紫外線吸収材、酸化防止剤、防バイ剤、耐水化剤、蛍光消去剤、防腐剤等の公知の種々の添加剤を単独で、あるいは２種以上を混合して添加してもよい。
【００３５】
第１紙層の坪量としては、２０ｇ／ｍ２以上３５ｇ／ｍ２以下が好ましく、２１ｇ／ｍ２以上３３ｇ／ｍ２以下がより好ましく、２２ｇ／ｍ２以上３０ｇ／ｍ２以下がさらに好ましい。第１紙層の坪量が上記上限を超えると、薬品、原料を多量に使用するためコスト高になるおそれがある。一方、第１紙層の坪量が上記下限未満の場合、第１紙層の厚みが均一になりにくいおそれがある。なお、第１紙層の坪量は、抄紙の際の付け量で調整することができる。
【００３６】
第１紙層の密度としては、０．７０ｇ／ｃｍ３以上０．８２ｇ／ｃｍ３以下が好ましく、０．７１ｇ／ｃｍ３以上０．８１ｇ／ｃｍ３以下がより好ましく、０．７２ｇ／ｃｍ３以上０．８０ｇ／ｃｍ３以下がさらに好ましい。第１紙層の密度が上記上限を超えると、弾力性が低下し、罫割れが発生しやすくなるおそれがある。一方、第１紙層の密度が上記下限未満の場合、第１紙層の強度が低下したり、厚みが均一になりにくくなったりするおそれがある。なお、第１紙層の密度は、原料パルプスラリーのパルプ種やフリーネス、紙力増強剤やサイズ剤等の種類や量により調整することができる。
【００３７】
第１紙層のフリーネスとしては、第１紙層をＪＩＳ−Ｐ８２２０（１９９８）に準拠して離解して得られる離解パルプのフリーネスとして２５０ｍｌ以上４００ｍｌ以下が好ましく、２８０ｍｌ以上３５０ｍｌ以下がより好ましく、３００ｍｌ以上３３０ｍｌ以下がさらに好ましい。第１紙層のフリーネスが上記上限を超えると、地合い及び見栄えが悪化するおそれがある。一方、第１紙層のフリーネスが上記下限未満の場合、第１紙層の強度が低下し、罫割れが発生しやすくなるおそれがある。
【００３８】
＜第２紙層＞
第２紙層は、第１紙層と同様、パルプ等の繊維を主成分とする原料パルプスラリーを多層抄き等することによって形成することができる。
【００３９】
第２紙層の主成分となる繊維としては、第１紙層と同様の繊維を用いることができる。これらのなかでも、比較的短繊維の含有量が多い古紙パルプが好ましく、ダンボール古紙パルプ、雑誌古紙パルプ、コート古紙パルプ、地券古紙パルプがより好ましい。
【００４０】
古紙パルプの含有量としては、第２紙層のパルプ全体に対して、８０質量％以上が好ましく、９０質量％以上がより好ましい。第２紙層における古紙パルプの含有量を上記数値範囲とすることにより、第２紙層を構成する繊維の繊維粗度を、第１紙層を構成する繊維の繊維粗度よりも小さくすることができ、当該板紙の罫割れを抑制することができる。
【００４１】
また、第２紙層を構成する繊維の繊維粗度を調節する際には、比較的長繊維が多く含まれる針葉樹系古紙パルプを用いることが好ましい。第２紙層における針葉樹系古紙パルプの含有量は、第１紙層における針葉樹クラフトパルプの含有量よりも少ない方が好ましく、針葉樹系古紙パルプの含有量としては、第２紙層のパルプ全体に対して０質量％以上２０質量％以下が好ましく、０．５質量％以上１７質量％以下がより好ましく、１質量％以上１６質量％以下がさらに好ましい。第２紙層における針葉樹系古紙パルプの含有量が上記上限を超えると、長繊維が増えることにより、罫線に沿って折り曲げる際に第２紙層が第１紙層に比して潰れにくくなり、折り曲げる力を吸収・分散し難くなることにより罫割れの抑制効果が低減するおそれがある。なお、針葉樹系古紙パルプとしては、例えば、酵素漂白パルプを含むオフィス上物古紙を脱墨、漂白したパルプ、牛乳パック古紙上質断裁落ち古紙、コート断裁落ち古紙、上白、特白、中白等未印刷、地券、新段、新聞、クラフト封筒、模造、雑誌の古紙から得られる回収パルプ等があげられる。
【００４２】
第１紙層のパルプ全体に対する針葉樹クラフトパルプの含有量が第２紙層のパルプ全体に対する針葉樹系古紙パルプの含有量よりも多い場合、表層の繊維粗度を第２紙層の繊維粗度よりも大きくすることができる。その結果、当該板紙の罫割れの発生をより低減することができる。
【００４３】
また、第２紙層を構成する繊維の繊維粗度を調節する際には、木材又はチップに化学薬品を添加しながら機械的にパルプ化した機械パルプを用いることもできる。第２紙層における機械パルプの含有量は、第１紙層における機械パルプの含有量よりも少ない方が好ましく、機械パルプの含有量としては、第２紙層のパルプ全体に対して０質量％以上１０質量％以下が好ましく、０．５質量％以上８質量％以下がより好ましく、１質量％以上５質量％以下がさらに好ましい。なお、第１紙層における機械パルプの含有量は０質量％でもよい。
【００４４】
第２紙層を構成する繊維の繊維粗度としては、２４ｍｇ／１００ｍ以上３２ｍｇ／１００ｍ以下が好ましく、２５ｍｇ／１００ｍ以上３１ｍｇ／１００ｍ以下がより好ましく、２６ｍｇ／１００ｍ以上３０ｍｇ／１００ｍ以下がさらに好ましい。第２紙層を構成する繊維の繊維粗度が上記上限を超えると、第２紙層のしなやかさが低下し折れ曲がり難くなることにより、第１紙層の罫割れが発生しやすくなるおそれがある。一方、第２紙層を構成する繊維の繊維粗度が上記下限未満の場合、第２紙層の強度が低下するおそれがある。
【００４５】
第２紙層を構成する繊維の繊維長としては、第２紙層をＪＩＳ−Ｐ８２２０（１９９８）に準拠して離解して得られる離解パルプのＪＩＳ−Ｐ８２２６に準拠して測定した重量平均繊維長として１．０ｍｍ以上１．５ｍｍ以下が好ましく、１．１ｍｍ以上１．４ｍｍ以下がより好ましく、１．２ｍｍ以上１．３ｍｍ以下がさらに好ましい。第２紙層を構成する繊維の重量平均繊維長が上記上限を超えると、第２紙層が折れ曲がり難くなり、力を吸収・分散し難くなることにより罫割れの抑制効果が低減するおそれがある。一方、第２紙層を構成する繊維の重量平均繊維長が上記下限未満の場合、第２紙層の強度が低下するおそれがある。
【００４６】
第２紙層を構成する繊維のルンケル比としては、第１紙層を構成する繊維のルンケル比よりも小さいことが好ましく、１．０以上１．４以下がより好ましく、１．１以上１．３以下がさらに好ましい。第２紙層を構成する繊維のルンケル比を上記範囲とすることにより、当該板紙の罫割れの発生をより防止することができる。
【００４７】
第２紙層用の原料パルプスラリーには、上記繊維の他に硫酸バンド、内添紙力増強剤及び内添サイズ剤をさらに添加することができる。硫酸バンド、内添紙力増強剤及び内添サイズ剤の種類及び含有量は、上記第１紙層における硫酸バンド、内添紙力増強剤及び内添サイズ剤の種類及び含有量と同様である。また、第２紙層用の原料パルプスラリーには、第１紙層と同様のその他の添加剤を添加することができる。
【００４８】
第２紙層の坪量としては、２５ｇ／ｍ２以上４０ｇ／ｍ２以下が好ましく、２６ｇ／ｍ２以上３８ｇ／ｍ２以下がより好ましく、２７ｇ／ｍ２以上３６ｇ／ｍ２以下がさらに好ましい。第２紙層の坪量が上記上限を超えると、薬品、原料を多量に使用するためコスト高になるおそれがある。一方、第２紙層の坪量が上記下限未満の場合、折り曲げるために加えられる力を第２紙層が十分に吸収・分散することができず第１紙層の罫割れが発生しやすくなるおそれがある。
【００４９】
第２紙層の密度としては、０．７０ｇ／ｃｍ３以上０．８５ｇ／ｃｍ３以下が好ましく、０．７１ｇ／ｃｍ３以上０．８４ｇ／ｃｍ３以下がより好ましく、０．７２ｇ／ｃｍ３以上０．８３ｇ／ｃｍ３以下がさらに好ましい。第２紙層の密度が上記上限を超えると、弾力性が低下し、折り曲げるために加えられる力を第２紙層が十分に吸収・分散することができず第１紙層の罫割れが発生しやすくなるおそれがある。一方、第２紙層の密度が上記下限未満の場合、第２紙層の強度が低下し、また、厚みが均一になりにくいおそれがある。なお、第２紙層の密度は、原料パルプスラリーのパルプ種やフリーネス、紙力増強剤やサイズ剤等の種類や量により調整することができる。
【００５０】
第２紙層のフリーネスとしては、第２紙層をＪＩＳ−Ｐ８２２０（１９９８）に準拠して離解して得られる離解パルプのフリーネスとして２００ｍｌ以上４００ｍｌ以下が好ましく、２１０ｍｌ以上３５０ｍｌ以下がより好ましく、２３０ｍｌ以上３００ｍｌ以下がより好ましい。第２紙層のフリーネスが上記上限を超えると、弾力性が低下し、折り曲げるために加えられる力を第２紙層が十分に吸収・分散することができず第１紙層の罫割れが発生しやすくなるおそれがある。一方、第２紙層のフリーネスが上記下限未満の場合、第２紙層の強度が低下し、また、厚みが均一になりにくいおそれがある。
【００５１】
（他の紙層）
上記第２紙層の裏面に積層される紙層を第３紙層、この第３紙層の裏面に積層される層を順に第４紙層とする場合、これら他の紙層の坪量や密度等は特に限定されないが、第３紙層は第２紙層と同程度に、表層よりも繊維粗度及び重量平均繊維長が小さいことが好ましく、比較的低密度に形成することが好ましい。このように第３紙層を表層よりも繊維粗度及び重量平均繊維長が小さく、比較的低密度とすることで、第２紙層だけでなく、第３紙層によっても折り曲げるために加えられる力を吸収・分散することができ、当該板紙の罫割れを抑制することができる。
【００５２】
他の紙層も、第１紙層と同様にパルプ繊維を主成分として含む。他の紙層の主成分となるパルプ繊維も特に限定されず、上述した各パルプを用いることができる。これらの中でも、短繊維が多く含まれる古紙パルプが好ましく、段ボール古紙パルプがより好ましい。また、他の紙層も、第１紙層及び第２紙層と同様の各種添加剤を含有することができる。
【００５３】
（板紙の製造方法）
本発明の板紙の製造方法は特に限定されないが、例えば以下の工程により、公知の多層抄き抄紙機を用いて製造することができる。
（１）パルプ繊維を水に分散させて得たスラリーに、各紙層に対応した添加剤を必要に応じ添加して混合し、各紙層の原料パルプスラリーを調製する。
（２）それぞれの原料パルプスラリーをワイヤー上で抄紙し、抄き合わせる。
（３）加圧ロールによりプレスし、水分を除去する。
（４）ドライヤーシリンダーにて乾燥し、必要によりカレンダーにより撥水剤等を含む塗工液を塗工する。
（５）リールに巻き取り、板紙を得る。
【００５４】
（品質等）
当該板紙の坪量としては、特に制限されないが、例えば、通常１００ｇ／ｍ２以上４００ｇ／ｍ２以下であり、１００ｇ／ｍ２以上３４０ｇ／ｍ２以下とすることが好ましい。
【００５５】
当該板紙の厚さとしては、特に制限されないが、１２０μｍ以上４８０μｍ以下とすることが好ましく、１２０μｍ以上４１０μｍ以下とすることがより好ましい。
【実施例】
【００５６】
以下、実施例によって本発明をさらに詳細に説明するが、本発明はこれらの実施例に限定されるものではない。なお、「ｋｇ／ｔ」はパルプ１ｔあたりの質量（ｋｇ）を示す。
【００５７】
なお、本実施例における各測定値は、以下の方法にて測定した値である。
【００５８】
［繊維粗度（単位：ｍｇ／１００ｍ］
板紙を構成する各紙層をＪＩＳ−Ｐ８２２０（１９９８）に準拠して離解して得られる離解パルプをＪＩＳ−Ｐ８１２０（１９９８）に記載の「紙、板紙及びパルプ−繊維組成試験方法」に準拠して測定した。
【００５９】
［重量平均繊維長（単位：ｍｍ）］
ＪＩＳ−Ｐ８２２６（２００６）に記載の「パルプ−光学的自動分析法による繊維長測定方法−第１部：偏光法」に準拠して測定した。
【００６０】
［ルンケル比］
板紙をＪＩＳ−Ｐ８２２０（１９９８）に記載の「パルプ−離解方法」で離解して得られるパルプ繊維について、ＦｉｂｅｒＬａｂ．（Ｋａｊａａｎｉ社）を用いて、次の式に従って算出した。
（ルンケル比）＝（繊維壁厚×２）／（繊維内腔径）
（繊維内腔径）＝  繊維幅−（繊維壁厚×２）
【００６１】
［坪量（単位：ｇ／ｍ２）］
坪量は、ＪＩＳ−Ｐ８１２４（１９９８）に記載の「紙及び板紙―坪量測定方法」に準拠して１０の試料について測定した。
【００６２】
［密度（単位：ｇ／ｃｍ３）］
密度は、ＪＩＳ−Ｐ８１１８（１９９８）に記載の「紙及び板紙−厚さ及び密度の試験方法」に準拠して１０の試料について測定した。
【００６３】
［実施例１］
（表層用原料パルプスラリー）
パルプ繊維として針葉樹晒クラフトパルプ（ＮＢＫＰ）を１０質量％、上白古紙パルプを９０質量％配合した後に、硫酸バンドを固形分換算で１８．０ｋｇ／ｔ、内添サイズ剤として「ＮＥＳ−７８０Ｈ（ハリマ化成社製）」を固形分換算で３ｋｇ／ｔ、内添紙力増強剤として「ＲＢ−３６（ハリマ化成社製）」を固形分換算で１０．２ｋｇ／ｔを添加して、第１紙層用の原料パルプスラリーを得た。
【００６４】
（第２紙層用原料パルプスラリー）
地券古紙パルプ９５質量％と針葉樹系古紙パルプ５質量％とを配合した後、硫酸バンドを固形分換算で１１．１ｋｇ／ｔ、内添紙力増強剤として「ＲＢ−３６（ハリマ化成社製）」を固形分換算で５．０ｋｇ／ｔを添加して、第２紙層用の原料パルプスラリーを調製した。
【００６５】
（第３紙層用原料パルプスラリー）
地券古紙パルプ１００質量％に、硫酸バンドを固形分換算で１１．１ｋｇ／ｔ、内添紙力増強剤として「ＲＢ−３６（ハリマ化成社製）」を固形分換算で５．０ｋｇ／ｔを添加して、第３紙層用の原料パルプスラリーを調製した。
【００６６】
（第４紙層用原料パルプスラリー）
地券古紙パルプ１００質量％に、硫酸バンドを固形分換算で１１．１ｋｇ／ｔ、内添紙力増強剤として「ＲＢ−３６（ハリマ化成社製）」を固形分換算で５．０ｋｇ／ｔを添加して、第４紙層用の原料パルプスラリーを調製した。
【００６７】
（第５紙層用原料パルプスラリー）
地券古紙パルプ１００質量％に、硫酸バンドを固形分換算で１１．１ｋｇ／ｔ、内添紙力増強剤として「ＲＢ−３６（ハリマ化成社製）」を固形分換算で５．０ｋｇ／ｔを添加して、第５紙層用の原料パルプスラリーを調製した。
【００６８】
上記第１〜５紙層用の原料パルプスラリーを抄紙機に供給し、５層の紙層からなる実施例１の坪量１７０ｇ／ｍ２の板紙を得た。
【００６９】
［実施例２〜１８及び比較例１〜２］
表層用原料パルプスラリーにおけるパルプの種類、各パルプの配合量、繊維粗度及び重量平均繊維長（表１では単に「繊維長」と記載）を表１に示すとおりに変更したこと以外は、実施例１と同様にして、実施例２〜１８及び比較例１〜２の板紙を得た。
【００７０】
［評価］
得られた各板紙について、以下の項目を評価した。
【００７１】
（罫線割れ）
耐折試験法のＭＩＴ試験機にて折り込みを１０回くり返し折り、表層の折目の割れ方を相対評価したもので、その評価基準は下記の通りである。結果を表１に併せて示す。
◎：罫線割れが全く発生していない
○：罫線割れが殆ど発生していない
△：罫線割れが多少発生しているが、実用上、問題ない
×：罫線割れの発生が多く、美粧印刷を施すことができない
【００７２】
【表１】
2014070318.tif 000002
【００７３】
表１に示されるように、本発明の板紙によれば、罫割れの発生が低減されていることがわかる。
【産業上の利用可能性】
【００７４】
以上説明したように、本発明の板紙は、折り曲げる際の罫割れが低減されているため、段ボールシートのライナーや紙袋等に好適に用いることができる。